(57)【特許請求の範囲】
【請求項１】
一般式１又は一般式２のいずれかで表されるピラン誘導体。
【化１】
0004652516.tif 000126
【化２】
0004652516.tif 000127
一般式１及び一般式２において、Ｒ１乃至Ｒ４は、それぞれ独立に、直鎖状又は分岐を有するアルキル基若しくはアルケニル基か、あるいは、芳香族炭化水素基を表し、それらのアルキル基、アルケニル基及び芳香族炭化水素基は、それぞれ独立に、ハロゲン基、アルコキシ基、アルコキシカルボニル基、カルボキシ基、スルホニル基、アルキルスルホニル基、アミノスルホニル基、ヒドロキシ基、芳香族炭化水素基、シアノ基、フェニルメチル基、４−ブチルフェニルメチル基、４−ブトキシフェニルメチル基、２−ヒドロキシエチル基、２−シアノエチル基、２−カルボキシエチル基、２−ブトキシエチル基、２−（２−エトキシ）エトキシエチル基、３−スルホキシプロピル基、４−スルホキシブチル基、６−ブロモヘキシル基又はシクロアルキル基を有していてもよい。Ｒ５及びＲ６は、それぞれ独立に、シアノ基、ハロゲン化アルキル基、カルボキシ基、又は単環式若しくは多環式の複素環基を表し、それらの複素環基はハロゲン基、アルキル基、アルコキシ基、芳香族炭化水素基、カルボキシ基、スルホン酸基、ニトロ基、シアノ基又はハロゲン化アルキル基を有していてもよい。Ｒ７及びＲ８は、それぞれ独立に、水素原子か、あるいは、ハロゲン基、アルキル基若しくはハロゲン化アルキル基、シアノ基又はカルボキシ基若しくはカルボン酸から派生するアルコキシカルボニル基、アシル基又はアミド基を表し、そのアルキル基は直鎖状か、あるいは、環状構造、分岐若しくはハロゲン原子を有していてもよい。Ｒ９乃至Ｒ１１は、それぞれ独立に、水素原子又はアルキル基を表す。ただし、Ｒ１及びＲ２、あるいは、Ｒ３及びＲ４は、それらが結合している窒素原子及びその窒素原子が結合しているベンゼン環をそれぞれ含んで環状構造を形成していてもよい。
【請求項２】
請求項１に記載のピラン誘導体を含んでなる光増感剤。
【請求項３】
可視光に感度を有する請求項２に記載の光増感剤。
【請求項４】
請求項１に記載のピラン誘導体を含んでなる光重合性組成物。
【請求項５】
重合性化合物とともに、重合開始剤及び／又はバインダー樹脂を含んでなる請求項４に記載の光重合性組成物。
【請求項６】
可視光を照射することによって重合させることのできる請求項４又は５に記載光重合性組成物。
【請求項７】
一般式３で表される化合物に、一般式４で表される化合物を反応させ、請求項１に記載の一般式１で表されるピラン誘導体を調製することを特徴とする、ピラン誘導体の製造方法。
【化３】
0004652516.tif 000128
【化４】
0004652516.tif 000129
一般式３において、Ｒ１、Ｒ２、Ｒ５、Ｒ６、Ｒ１０及びＲ１１は、それぞれ独立に、請求項１に記載の一般式１におけるＲ１、Ｒ２、Ｒ５、Ｒ６、Ｒ１０及びＲ１１と同じ基を、また、一般式４において、Ｒ３、Ｒ４、Ｒ７及びＲ９は、それぞれ独立に、請求項１に記載の一般式１におけるＲ３、Ｒ４、Ｒ７及びＲ９と同じ基を意味する。
【請求項８】
一般式５で表される化合物に、一般式４で表される化合物を反応させ、請求項１に記載の一般式２で表されるピラン誘導体を調製することを特徴とする、ピラン誘導体の製造方法。
【化５】
0004652516.tif 000130
【化６】
0004652516.tif 000131
一般式４において、Ｒ３、Ｒ４、Ｒ７及びＲ９は、それぞれ独立に、請求項１に記載の一般式２におけるＲ３、Ｒ４、Ｒ７及びＲ９と同じ基を、一般式５において、Ｒ１、Ｒ２、Ｒ５、Ｒ６、Ｒ８及びＲ１０は、それぞれ独立に、請求項１に記載の一般式２におけるＲ１、Ｒ２、Ｒ５、Ｒ６、Ｒ８及びＲ１０と同じ基を意味する。
【請求項９】
一般式６で表される化合物に、一般式４で表される化合物と、一般式７で表される化合物とを反応させ、請求項１に記載の一般式２で表されるピラン誘導体を調製することを特徴とする、ピラン誘導体の製造方法。
【化７】
0004652516.tif 000132
【化８】
0004652516.tif 000133
【化９】
0004652516.tif 000134
一般式４において、Ｒ３、Ｒ４、Ｒ７及びＲ９は、それぞれ独立に、請求項１に記載の一般式２におけるＲ３、Ｒ４、Ｒ７及びＲ９と同じ基を、一般式６において、Ｒ５及びＲ６は、それぞれ独立に、請求項１に記載の一般式２におけるＲ５及びＲ６と同じ基を、一般式７において、Ｒ１、Ｒ２、Ｒ８及びＲ１０は、それぞれ独立に、請求項１に記載の一般式２におけるＲ１、Ｒ２、Ｒ８及びＲ１０と同じ基を意味する。
【発明の詳細な説明】
【０００１】
【発明の属する技術分野】
この発明は機能性有機化合物に関するものであり、とりわけ、光化学的重合、色素レーザー及び電界発光において有用な新規ピラン誘導体に関するものである。
【０００２】
【従来の技術】
情報化時代に入って、光化学的重合が多種多様の分野で頻用されるようになり、今では、その用途は、合成樹脂の分野を越えて、塗料、印刷用刷版、印刷回路、集積回路などの情報記録や電子機器の分野にまでおよぶようになった。光化学的重合は、重合性化合物を光照射によって重合させる技術であって、大別すると、重合性化合物に直接光照射し、活性化させることによって重合を開始する光重合と、重合性化合物に光増感剤を共存せしめた状態で光照射し、光増感剤の成長活性種を生成させることによって重合性化合物を重合させる光増感重合とがある。いずれの光化学的重合も、重合の開始及び停止が励起光の点滅によって制御可能であり、また、励起光の強度や波長を選択することによって重合速度や重合度を容易に制御できる特徴がある。しかも、光化学的重合は、一般に、重合開始のエネルギーが低いために、低温でも重合が可能である。
【０００３】
印刷用刷版やホログラフィーなどの情報記録の新展開に伴い、現在では、光化学的重合のこのような利点が買われて、アルゴンイオンレーザー、ヘリウム・ネオンレーザー、ＹＡＧレーザーの第二高調波などの可視光を照射することによって重合させることのできる光重合性組成物の需要が急速に高まりつつある。しかしながら、光重合性組成物に配合される通常の重合性化合物や重合開始剤は紫外線だけを吸収するので、斯かる組成物を可視光で重合させようとすると、光増感剤が不可欠の技術要素となる。したがって、情報記録や電子機器に用いられる光重合性組成物においては、重合性化合物とともに、光増感剤、重合開始剤、バインダー樹脂などが組合せて配合され、用途に応じて、これらを多種多様の材料のなかから選択することとなる。一般的には、先ず、光増感剤以外の材料を選択し、次いで、その選択された重合性化合物及び／又は重合開始剤を増感し得る光増感剤を試行錯誤的に選択する方法が採用される。
【０００４】
光増感剤に望まれる特性としては、可視領域における分子吸光係数が大きいこと、諸種の重合性化合物や重合開始剤を増感し得ること、増感効率が高いこと、溶剤に対する溶解性と他の配合剤との相溶性に優れていること、そして、安定であることが挙げられる。代表的な光増感剤としては、例えば、特開昭５４−１５１０２４号公報に開示されたメロシアニン色素、特開昭５８−２９８０３号公報に開示されたシアニン色素、特開昭５９−５６４０３号公報に開示されたスチルベン誘導体、特開昭６３−２３９０１号公報に開示されたクマリン誘導体、特開平６−３２９６５４号公報に開示されたピラン誘導体及び特開昭６４−３３１０４号公報に開示されたメチレンブルー誘導体などが挙げられるが、これらはいずれも一長一短があり、多種多様の材料からなる光重合性組成物にあって、前述のような諸特性を常に発揮し得るようなものは未だ見出されていない。
【０００５】
光に対する感受性を有する有機化合物、とりわけ、発光能を有する有機化合物は、色素レーザーや電界発光の分野においても有用である。
【０００６】
色素レーザーの分野においては、例えば、五十嵐香、『色材協会誌』、第７０巻、第２号、１０２乃至１１１頁（１９９７年）に述べられているように、１９６０年代に色素レーザーの発振が報告されて以来、可視領域に発光能を有する化合物が精力的に探索されてきた。情報記録技術の発展に伴い、長波長域の光、とりわけ、可視領域に発光能を有する化合物の需要はますます高まりつつある。
【０００７】
一方、情報表示の分野においては、電界発光素子（以下、「ＥＬ素子」と言う。）が次世代の表示素子として脚光を浴びている。現在、コンピューター端末機やテレビジョン受像機などの比較的大型の情報表示機器においては、主として、ブラウン管が用いられている。しかしながら、ブラウン管は体積、重量ともに大きく、動作電圧も高いので、民生用機器や携帯性を重視する小形の機器には適さない。小形機器には、もっと薄く、軽量の平板状であって、動作電圧が低く、消費電力の小さいものが必要とされている。現在では、液晶素子が動作電圧が低く、消費電力の比較的小さい点が買われて、多方面で頻用されている。しかしながら、液晶素子を用いる情報表示機器は、見る角度によってコントラストが変わるので、ある角度の範囲で読み取らないと明瞭な表示が得られないうえに、通常、バックライトを必要とするので、消費電力がそれほど小さくならないという問題がある。これらの問題を解決する表示素子として登場したのが有機電界発光素子、すなわち、有機ＥＬ素子である。
【０００８】
有機ＥＬ素子は、通常、陽極と陰極との間に発光剤を含有する薄膜を介挿してなり、その陽極と陰極との間に直流電圧を印加して薄膜に正孔及び電子をそれぞれ注入し、それらを互いに再結合させることによって発光剤の励起状態を作出し、その励起状態が基底状態に戻るときに放出される蛍光や燐光などの発光を利用する発光素子である。有機ＥＬ素子は、適切なホスト発光剤を選択するとともに、そのホスト発光剤に組合せるゲスト発光剤（ドーパント）を変更することにより、発光の色調を適宜に変えることができる特徴がある。また、ホスト発光剤とゲスト発光剤の組合せによっては、発光の輝度と寿命を大幅に向上できる可能性がある。そもそも、有機ＥＬ素子は自ら発光する素子なので、これを用いる情報表示機器は視野角依存性がないうえに、バックライトが不要なので、消費電力を小さくできる利点があり、原理的に優れた発光素子であると言われている。
【０００９】
これまで、緑色域で発光する有機ＥＬ素子においては、ゲスト発光剤の配合による発光効率の改善が報告されているけれども、赤色域の発光においては、未だ効果的なゲスト発光剤が見出されておらず、依然として、完全な赤色発光とは程遠く、発光寿命が短かく、耐久性においても信頼性においても不充分な状況にある。例えば、特開平１０−６０４２号公報及び米国特許第４７６９２９２号明細書に開示された有機ＥＬ素子は、輝度が充分でないうえに、発光が完全な赤色ではなく、したがって、フルカラーを実現するうえでなお問題があると言わざるを得ない。
【００１０】
さらに、有機ＥＬ素子を廉価に供給するには、単に、素子全体の構造を簡素化したり、製造の際の蒸着操作を容易ならしめるというだけではなく、ゲスト発光剤によるドーピングを本質的に必要としない発光剤を見出すことが肝要である。有機ＥＬ素子に用いる発光剤については、従来より諸種の提案がなされているけれども、上述のごとき諸要件を充足する化合物は未だ見出されていない。
【００１１】
【発明が解決しようとする課題】
斯かる状況に鑑み、この発明の課題は、可視領域の光を吸収したり発光する有機化合物と、その有機化合物の光化学的重合、有機ＥＬ素子及び色素レーザーにおける諸用途を提供することにある。
【００１２】
【課題を解決するための手段】
これらの課題を解決すべく、本発明者が鋭意研究し、検索した結果、４Ｈ−ピラン骨格を有する化合物に３−ホルミルクマリン骨格を有する化合物を反応させる工程を経由して得ることのできる特定のピラン誘導体は、可視領域に吸収極大を有し、可視光を実質的に吸収することから、光化学的重合において極めて有用であることを見出した。さらに、斯かる工程を経由して得ることのできるピラン誘導体は、可視領域に発光極大を有し、励起すると可視光を発光することから、色素レーザーや有機ＥＬ素子において極めて有用であることを見出した。
【００１３】
とりわけ、この発明のピラン誘導体は、有機ＥＬ素子を構成する有機化合物、詳細には、有機ＥＬ素子の発光層を構成する材料として用いると、可視領域の光、詳細には、赤色域の光を高効率で発光することを確認した。この発明は新規なピラン誘導体の創製と、その産業上有用な諸特性の発見に基づくものである。
【００１４】
【発明の実施の形態】
この発明は、下記の一般式１又は一般式２のいずれかで表されるピラン誘導体に関するものである。
【００１５】
【化１５】
0004652516.tif 000002
【００１６】
【化１６】
0004652516.tif 000003
【００１７】
一般式１及び一般式２において、Ｒ1乃至Ｒ4は、それぞれ独立に、直鎖状又は分岐を有するアルキル基若しくはアルケニル基か、あるいは、芳香族炭化水素基を表し、それらのアルキル基、アルケニル基及び芳香族炭化水素基は置換基を１又は複数有していてもよい。用途によるけれども、Ｒ1乃至Ｒ4がアルキル基である場合の鎖長としては、通常、炭素数２０まで、望ましくは、炭素数１乃至１８の範囲から選ばれ、個々のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、１−メチルペンチル基、２−メチルペンチル基、３−メチルペンチル基、ｎ−ヘキシル基、イソヘキシル基、シクロヘキシル基、２−エチルヘキシル基、５−エチルヘキシル基、ｎ−ヘプチル基、ｎ−オクチル基、ｎ−ノニル基、ｎ−デシル基、ｎ−ドデシル基及びｎ−オクタデシル基などが挙げられる。アルケニル基としては、例えば、ビニル基、１−プロペニル基、２−プロペニル基、イソプロペニル基、２−ブテニル基及び１，３−ブタジエル基などが挙げられ、また、芳香族炭化水素基としては、例えば、フェニル基、トリル基、キシリル基、ビフェニル基、ナフチル基、アントリル基及びフェナントリル基などが好適である。これらのアルキル基、アルケニル基及び芳香族炭化水素基が有することある置換基としては、例えば、フルオロ基、クロル基、ブロモ基、ヨード基などのハロゲン基、メトキシ基、エトキシ基、プロポキシ基、ブトキシ基などのアルコキシ基、アルキルカルボキシ基、メトキシカルボニル基、エトキシカルボニル基などのアルコキシカルボニル基、カルボキシ基、スルホニル基、アルキルスルホニル基、アミノスルホニル基、ヒドロキシ基、芳香族炭化水素基、シアノ基、フェニルメチル基、４−ブチルフェニルメチル基、４−ブトキシフェニルメチル基、２−ヒドロキシエチル基、２−シアノエチル基、２−カルボキシエチル基、２−ブトキシエチル基、２−（２−エトキシ）エトキシエチル基、３−スルホキシプロピル基、４−スルホキシブチル基、６−ブロモヘキシル基及びシクロアルキル基などが挙げられる。なお、Ｒ1及びＲ2、あるいは、Ｒ3及びＲ4は、それらが結合している窒素原子及びその窒素原子が結合しているベンゼン環をそれぞれ含んで五員環や六員環などの環状構造を形成していてもよい。
【００１８】
また、一般式１及び一般式２において、Ｒ5及びＲ6は、それぞれ独立に、シアノ基、ハロゲン化アルキル基、あるいは、カルボキシ基若しくはカルボン酸から派生する、例えば、エステル基、アシル基、アミド基などの置換基、さらには、例えば、窒素原子、酸素原子、硫黄原子、セレン原子などのヘテロ原子を１又は複数含んでなる単環式若しくは多環式の複素環基を表す。斯かる複素環としては、例えば、チアゾリル基、ベンゾチアゾリル基、ナフトチアゾリル基、ベンゾオキサゾリル基、ナフトオキサゾリル基、イミダゾリル基、ベンゾイミダゾリル基、ナフトイミダゾリル基及びトリアゾリル基などが挙げられ、これらの複素環基は、いずれも、例えば、ハロゲン基、アルキル基、アルコキシ基、芳香族炭化水素基、カルボキシ基、スルホン酸基、有機酸エステル基、ニトロ基、シアノ基、さらには、トリフルオロアルキル基などのハロゲン化アルキル基の１又は複数を有していてもよい。
【００１９】
さらに、一般式１及び一般式２において、Ｒ7及びＲ8は、それぞれ独立に、水素原子か、あるいは、フルオロ基、クロル基、ブロモ基、ヨード基などのハロゲン基、シアノ基、炭素数６までのアルキル基若しくはハロゲン化アルキル基、カルボキシ基若しくはカルボン酸から派生する、例えば、アルコキシカルボニル基、アシル基、アミド基などの置換基を表し、そのアルキル基は直鎖状か、あるいは、環状構造、分岐若しくはハロゲン原子などによる置換基を有していてもよい。なお、一般式１及び一般式２において、Ｒ9乃至Ｒ11は、それぞれ独立に、水素原子か、あるいは、メチル基、エチル基、プロピル基などの低級アルキル基を表す。また、一般式１又は一般式２で表されるピラン誘導体において、構造上、シス／トランス異性体が存在する場合、この発明はそのいずれをも包含するものとする。
【００２０】
一般式１及び一般式２で表されるピラン誘導体の具体例としては、例えば、化学式１乃至化学式５５で表されるものが挙げられる。これらのピラン誘導体は、いずれも、可視領域に吸収極大を有し、可視光を実質的に吸収するので、重合性化合物を光化学的重合させるための光増感剤として極めて有用である。また、可視領域に発光極大を有し、励起すると可視光を発光するピラン誘導体は、色素レーザーにおけるレーザー作用物質、さらには、有機ＥＬ素子を構成する有機化合物、詳細には、有機ＥＬ素子の発光層を構成するホスト発光剤や、他のホスト発光剤にドープすることによってその発光効率や発光スペクトルを改善するためのゲスト発光剤として極めて有用である。
【００２１】
【化１７】
0004652516.tif 000004
【００２２】
【化１８】
0004652516.tif 000005
【００２３】
【化１９】
0004652516.tif 000006
【００２４】
【化２０】
0004652516.tif 000007
【００２５】
【化２１】
0004652516.tif 000008
【００２６】
【化２２】
0004652516.tif 000009
【００２７】
【化２３】
0004652516.tif 000010
【００２８】
【化２４】
0004652516.tif 000011
【００２９】
【化２５】
0004652516.tif 000012
【００３０】
【化２６】
0004652516.tif 000013
【００３１】
【化２７】
0004652516.tif 000014
【００３２】
【化２８】
0004652516.tif 000015
【００３３】
【化２９】
0004652516.tif 000016
【００３４】
【化３０】
0004652516.tif 000017
【００３５】
【化３１】
0004652516.tif 000018
【００３６】
【化３２】
0004652516.tif 000019
【００３７】
【化３３】
0004652516.tif 000020
【００３８】
【化３４】
0004652516.tif 000021
【００３９】
【化３５】
0004652516.tif 000022
【００４０】
【化３６】
0004652516.tif 000023
【００４１】
【化３７】
0004652516.tif 000024
【００４２】
【化３８】
0004652516.tif 000025
【００４３】
【化３９】
0004652516.tif 000026
【００４４】
【化４０】
0004652516.tif 000027
【００４５】
【化４１】
0004652516.tif 000028
【００４６】
【化４２】
0004652516.tif 000029
【００４７】
【化４３】
0004652516.tif 000030
【００４８】
【化４４】
0004652516.tif 000031
【００４９】
【化４５】
0004652516.tif 000032
【００５０】
【化４６】
0004652516.tif 000033
【００５１】
【化４７】
0004652516.tif 000034
【００５２】
【化４８】
0004652516.tif 000035
【００５３】
【化４９】
0004652516.tif 000036
【００５４】
【化５０】
0004652516.tif 000037
【００５５】
【化５１】
0004652516.tif 000038
【００５６】
【化５２】
0004652516.tif 000039
【００５７】
【化５３】
0004652516.tif 000040
【００５８】
【化５４】
0004652516.tif 000041
【００５９】
【化５５】
0004652516.tif 000042
【００６０】
【化５６】
0004652516.tif 000043
【００６１】
【化５７】
0004652516.tif 000044
【００６２】
【化５８】
0004652516.tif 000045
【００６３】
【化５９】
0004652516.tif 000046
【００６４】
【化６０】
0004652516.tif 000047
【００６５】
【化６１】
0004652516.tif 000048
【００６６】
【化６２】
0004652516.tif 000049
【００６７】
【化６３】
0004652516.tif 000050
【００６８】
【化６４】
0004652516.tif 000051
【００６９】
【化６５】
0004652516.tif 000052
【００７０】
【化６６】
0004652516.tif 000053
【００７１】
【化６７】
0004652516.tif 000054
【００７２】
【化６８】
0004652516.tif 000055
【００７３】
【化６９】
0004652516.tif 000056
【００７４】
【化７０】
0004652516.tif 000057
【００７５】
【化７１】
0004652516.tif 000058
【００７６】
この発明のピラン誘導体は種々の方法で調製することができる。経済性を重視するのであれば、一般式１で表されるピラン誘導体を調製する場合には、一般式１に対応するＲ1、Ｒ2、Ｒ5、Ｒ6、Ｒ10及びＲ11を有する一般式３で表される化合物に、一般式１に対応するＲ3、Ｒ4、Ｒ7及びＲ9を有する一般式４で表される化合物を適宜溶剤中、例えば、ピペリジン、ピリジン、Ｎ，Ｎ−ジメチルアニリン、トリエチルアミンなどの塩基性化合物の存在下で反応させる工程を経由する方法が好適である。また、一般式２で表されるピラン誘導体を調製するには、一般式２に対応するＲ1、Ｒ2、Ｒ5、Ｒ6、Ｒ8及びＲ10を有する一般式５で表される化合物に、一般式２に対応するＲ3、Ｒ4、Ｒ7及びＲ9を有する一般式４で表される化合物を適宜溶剤中、例えば、ピペリジン、ピリジン、Ｎ，Ｎ−ジメチルアニリン、トリエチルアミンなどの塩基性化合物の存在下で反応させる工程か、あるいは、一般式２に対応するＲ5及びＲ6を有する一般式６で表される化合物に、一般式２に対応するＲ3、Ｒ4、Ｒ7及びＲ9を有する一般式４で表される化合物と、一般式２に対応するＲ1、Ｒ2、Ｒ8及びＲ10を有する一般式７で表される化合物とを適宜溶剤中、上記と同様の塩基性化合物の存在下で反応させる工程を経由する方法が好適である。なお、一般式６で表される化合物を一般式４及び一般式７で表される化合物と反応させる方法において、一般式４及び一般式７で表される化合物として単一の化合物を用いるときには、４Ｈ−ピラン環における２位及び６位にそれぞれ同一の置換基が結合してなるこの発明のピラン誘導体が得られる。化学式１乃至化学式５５で表されるピラン誘導体は、いずれも、これらの方法により調製することができる。
【００７７】
【化７２】
0004652516.tif 000059
【００７８】
【化７３】
0004652516.tif 000060
【００７９】
【化７４】
0004652516.tif 000061
【００８０】
【化７５】
0004652516.tif 000062
【００８１】
【化７６】
0004652516.tif 000063
【００８２】
斯くして得られるピラン誘導体は、用途によっては、反応混合物のまま用いられることもあるが、通常、使用に先立って、例えば、分液、傾斜、濾過、抽出、濃縮、薄層クロマトグラフィー、カラムクロマトグラフィー、ガスクロマトグラフィー、高速液体クロマトグラフィー、蒸留、昇華、結晶化などの類縁化合物の精製に用いられる通常一般の方法により精製され、必要に応じて、これらの方法は組合せて適用される。光増感剤として用いる場合には、少なくとも、蒸留及び／又は結晶化させておくのがよく、また、レーザー発振装置におけるレーザー作用物質や有機ＥＬ素子における発光剤として用いる場合には、事前に、例えば、昇華などによってさらに精製しておくのが望ましい。
【００８３】
前述のとおり、この発明のピラン誘導体は可視領域の光、とりわけ、長波長域の光を実質的に吸収し、諸種の重合性化合物や重合開始剤を増感する性質があるので、斯かる重合性化合物を紫外線より長波長の光、とりわけ、可視光を用いて光化学的重合させる際の光増感剤として極めて有用である。この発明による光増感剤は、通常、使用に際して、重合性化合物、重合開始剤、バインダー樹脂などとの組成物に調製される。ただし、ピラン誘導体の種類や光重合性組成物の最終用途によっては、重合開始剤及び／又はバインダー樹脂は省略されることがある。
【００８４】
この発明による光増感剤を適用し得る重合性化合物としては、例えば、エチレン性二重結合などの重合可能な多重結合を分子内に少なくとも１個有するモノマー、オリゴマー、プレポリマー及びそれらの混合物が挙げられる。斯かる重合性化合物の具体例としては、例えば、エチルアクリレート、ヒドロキシエチルアクリレート、エチレングリコールジメタクリレート、ペンタエリスリトールトリアクリレート、ペンタエリスリトールトリメタクリレート、ポリエステルメタクリレート、ポリウレタンメタクリレート、エポキシメタクリレートなどが挙げられる。ただし、この発明による光重合性組成物に配合する重合性化合物は、決してこれらに限定されてはならず、この発明による光増感剤を用いて光化学的重合させ得るすべての重合性化合物が適用対象となる。
【００８５】
重合開始剤としては、例えば、ジ−ｔ−ブチルジパーオキシイソフタレート、３，３´，４，４´−テトラキス（ｔ−ブチルジオキシカルボニル）ベンゾフェノン、エチルメチルケトン、２，５−ジメチル−２，５−ビス（ｔ−ブチルジオキシ）−３−ヘキサン、ジ−ｔ−ブチルパーオキサイド、２，５−ビス（ヒドロパーオキシ）−２，５−ジメチルヘキサン、ｔ−ブチルヒドロパーオキサイド、ブチル−４，４−ビス（ｔ−ブチルジオキシ）バリレート、１，１−ビス（ｔ−ブチルジオキシ）−３，３，５−トリメチルシクロヘキサンなどの有機過酸化物、２，４，６−トリクロロメチル−ｓ−トリアジンなどのハロゲン化炭化水素、さらには、ビスイミダゾール、ベンゾイルアルキルエーテル、鉄−アレン錯体、チタノセン化合物、Ｎ−フェニルグリシン、ジフェニルヨードニウム塩などの光化学的重合に用いられる通常の重合開始剤であればよく、必要に応じて、これらは組合せて用いられる。
【００８６】
用途にもよるが、バインダー樹脂も光重合性組成物に通常用いられるものであればよく、個々のバインダー樹脂としては、例えば、ポリ−Ｎ−ビニルピロリドン、ポリビニルアセテート、ポリビニルブチラール、ポリビニルカルバゾール、ポリスチレン、ポリメチルメタクリレート、ポリエチレンオキサイド、ポリブチルメタクリレート、スチレン−マレイン酸エステル、ポリメチルメタクリレート−メタクリル酸、ポリ−Ｎ−ビニルピロリドン−グリシジルメタクリレートなどが挙げられる。
【００８７】
この発明による光増感剤は、この発明のピラン誘導体を１種又は複数種含んでなり、この発明による光増感剤を用いて光重合性組成物を得るには、通常、この発明のピラン誘導体１重量部に対して、上記のごとき重合性化合物を１乃至１，０００重量部、望ましくは、１０乃至５００重量部含有せしめ、さらに、必要に応じて、バインダー樹脂を１，０００重量部まで、望ましくは、５００重量部まで、さらには、重合開始剤を０．１乃至１０重量部、望ましくは、０．５乃至５重量部含有せしめて光重合性組成物とする。また、それ以外に、必要に応じて、例えば、ハイドロキノン、ピロガロール、２，６−ｔ−ブチル−ｐ−クレゾールなどのキノン系又はフェノール系の熱重合禁止剤、フタル酸エステルやアジピン酸エステルを含む飽和又は不飽和カルボン酸エステルなどの可塑剤、着色剤、保存剤、安定剤、表面保護剤、平滑剤、塗布助剤などを適宜配合してもよい。
【００８８】
この発明による光重合性組成物は、通常、適宜溶剤に溶解して溶液となし、これを適宜支持体上に塗布し、乾燥して用いられる。溶剤としては、例えば、ペンタン、ヘキサン、シクロヘキサン、石油エーテル、石油ベンジン、イソオクタン、ベンゼン、トルエン、キシレンなどの炭化水素類、四塩化炭素、クロロホルム、１，２−ジクロロエタン、１，２−ジブロモエタン、トリクロロエチレン、テトラクロロエチレン、クロロベンゼン、α−ジクロロベンゼンなどのハロゲン化合物、メタノール、エタノール、１−プロパノール、２−プロパノール、２，２，２−トリフルオロエタノール、１−ブタノール、２−ブタノール、イソブチルアルコール、イソペンチルアルコール、シクロヘキサノール、エチレングリコール、プロピレングリコール、２−メトキシエタノール、２−エトキシエタノール、フェノール、ベンジルアルコール、クレゾール、ジエチレングリコール、トリエチレングリコール、グリセリンなどのアルコール類及びフェノール類、ジエチルエーテル、ジイソプロピルエーテル、テトラヒドロフラン、テトラヒドロピラン、１，４−ジオキサン、アニソール、１，２−ジメトキシエタン、ジエチレングリコールジメチルエテール、ジシクロヘキシル−１８−クラウン−６、メチルカルビトール、エチルカルビトール、プロピレングリコールモノメチルエーテル、プロピレングリコールモノメチルエーテルアセテートなどのエーテル類、アセトン、エチルメチルケトン、シクロヘキサノンなどのケトン類、酢酸エチル、酢酸ブチル、酢酸アミル、プロピオン酸エチル、炭酸エチレン、炭酸プロピレン、燐酸トリエチルなどのエステル類、ホルムアミド、Ｎ−メチルホルムアミド、Ｎ，Ｎ−ジメチルホルムアミド、Ｎ−メチルアセトアミド、Ｎ，Ｎ−ジメチルアセトアミド、ヘキサメチル燐酸トリアミドなどのアミド類、アセトニトリル、プロピオニトリル、スクシノニトリル、ベンゾニトリルなどのニトリル類、ニトロメタン、ニトロベンゼンなどのニトロ化合物、エチレンジアミン、ピリジン、ピペリジン、モルホリンなどのアミン類、ジメチルスルホキシド、スルホランなどの硫黄化合物などが挙げられ、必要に応じて、これらは適宜混合して用いられる。
【００８９】
支持体も汎用のものでよく、斯かる支持体としては、例えば、アルミニウム、マグネシウム、銅、亜鉛、クロム、ニッケル、鉄などの金属又は合金シート、上質紙、アート紙、剥離紙などの紙、ガラス、セラミックなどの無機物シート、ポリエチレンフタレート、ポリエチレン、ポリメチルメタクリレート、ポリ塩化ビニル、塩化ビニル−塩化ビニリデン共重合体、ポリスチレン、ナイロン、セルロースアセテート、セルロースアセテートブチレートなどのプラスチックシートが挙げられる。
【００９０】
重合方法についても特に制限はなく、例えば、ラジカル重合、イオン重合、開環重合などの開始過程のみに光が関与する光開始重合であっても、成長過程に光が関与する光重付加重合であってもよい。その際の露出光源も、例えば、太陽光、カーボンアーク、高圧水銀灯、キセノンランプ、メタルハライドランプ、蛍光ランプ、タングステンランプ、アルゴンイオンレーザー、クリプトンイオンレーザー、ヘリウム・カドミウムレーザー、ヘリウム・ネオンレーザー、ＹＡＧレーザーの第二高調波などの波長４００ｎｍ以上の可視光を含む汎用の光源を用いることができる。
【００９１】
さて、この発明は、有機ＥＬ素子における当該ピラン誘導体の発光剤としての用途をも提供するものである。この発明によるピラン誘導体の多くは、波長６００ｎｍ以上の可視領域、とりわけ、波長６１０乃至７３０ｎｍの赤色域に蛍光極大などの発光極大を有するので、有機ＥＬ素子用発光剤として極めて有用である。
【００９２】
この発明による有機ＥＬ素子用発光剤は、単層型及び積層型有機ＥＬ素子のいずれにも適用可能である。有機ＥＬ素子の動作は、本質的に、電子及び正孔を電極から注入する過程、電子及び正孔が固体中を移動する過程、電子及び正孔が再結合し、一重項又は三重項励起子を生成する過程、そして、その励起子が発光する過程からなり、これらの過程は単層型及び積層型ＥＬ素子のいずれにおいても本質的に異なることがない。しかしながら、単層型有機ＥＬ素子においては、発光剤の分子構造を変えることによってのみ上記４過程の特性を改良し得るのに対して、積層型有機ＥＬ素子においては、各過程において要求される機能を複数の材料に分担させるとともに、それぞれの材料に独立して最適化することができることから、一般的には、単層型に構成するより積層型に構成する方が所期の性能を達成し易い。
【００９３】
そこで、この発明の有機ＥＬ素子につき、積層型有機ＥＬ素子を例に挙げて説明すると、積層型有機ＥＬ素子は、図１に見られるように、本質的に、正電圧を印加する陽極２と、負電圧を印加する陰極６と、正孔と電子を再結合させて発光を取り出す発光層４とからなり、必要に応じて、図２乃至図４に見られるように、さらに、陽極２から正孔を注入して輸送する正孔注入／輸送層３及び／又は陰極６から電子を注入して輸送する電子注入／輸送層５を設けてなる。図１乃至図４において、１は基板であり、通常、ソーダガラス、バリウムシリケートガラス、アルミノシリケートガラスなどのガラスか、あるいは、プラスチック、セラミックなどの汎用の基板材料が用いられる。望ましい基板材料は透明なガラス及びプラスチックであり、シリコンなどの不透明なセラミックは、透明な電極と組合せて用いられる。
【００９４】
２は陽極であり、通常、真空蒸着、分子線蒸着、化学蒸着（ＣＶＤ）、浸漬、スピンコーティング、バーコーティング、ロールコーティング、キャスティング、スパッタリングなどの方法により、基板１の一側に密着させて、電気的に低抵抗率であって、しかも、全可視領域に渡って光透過率の大きい金属又は電導性化合物を、陽極２における抵抗率が１ｋΩ／□になるように、厚さ１０乃至１，０００ｎｍ、望ましくは、５０乃至５００ｎｍに製膜することによって形成される。斯かる電導材料としては、通常、金、白金、アルミニウム、ニッケルなどの金属、酸化錫、酸化インジウム、酸化錫と酸化インジウムとの混合系（以下、「ＩＴＯ」と略記する。）などの金属酸化物か、あるいは、アニリン、チオフェン、ピロールなどを反復単位とする電導性オリゴマー又はポリマーが用いられる。このうち、ＩＴＯは、低抵抗率のものが容易に得られるうえに、酸を用いてエッチングすることにより、微細パターンを容易に形成できる特徴がある。
【００９５】
３は正孔注入／輸送層であり、通常、陽極２におけると同様の方法により、陽極２に密着させて、正孔注入／輸送層用材を厚さ１乃至１，０００ｎｍに製膜することによって形成される。正孔注入／輸送層用材としては、陽極２からの正孔注入と輸送を容易ならしめるべく、イオン化電位が小さく、かつ、例えば、１０4乃至１０6Ｖ／ｃｍの電界下において、少なくとも１０-6ｃｍ2／Ｖ・秒の正孔移動度を発揮するものが望ましい。個々の正孔注入／輸送層輸送層用材としては、有機ＥＬ素子において汎用される、例えば、芳香族第三級アミン、スチリルアミン、トリアゾール誘導体、ピラゾリン誘導体、ピラゾロン誘導体、フェニレンジアミン誘導体、アリールアミン誘導体、アミン置換カルコン誘導体、オキサゾール誘導体、スチリルアントラセン誘導体、フルオレノン誘導体、ヒドラゾン誘導体、スチルベン誘導体、さらには、いわゆる、「スターバースト型分子」などが挙げられ、必要に応じて、これらは組合せて用いられる。個々の正孔注入／輸送層用材としては、例えば、化学式５６乃至化学式６１で表されるビス［ジ（ｐ−トリル）アミノフェニル］−１，１−シクロヘキサン、Ｎ，Ｎ´−ジフェニル−Ｎ，Ｎ´−ビス（３−メチルフェニル）−１，１´−ビフェニル−４，４´−ジアミン、Ｎ，Ｎ´−ジフェニル−Ｎ，Ｎ´ビス（１−ナフチル）−１，１´−ビフェニル）−４，４´−ジアミンなどが挙げられる。
【００９６】
【化７７】
0004652516.tif 000064
【００９７】
【化７８】
0004652516.tif 000065
【００９８】
【化７９】
0004652516.tif 000066
【００９９】
【化８０】
0004652516.tif 000067
【０１００】
【化８１】
0004652516.tif 000068
【０１０１】
【化８２】
0004652516.tif 000069
【０１０２】
４は発光層であり、通常、陽極２におけると同様の方法により、正孔注入／輸送層３に密着させて、この発明のピラン誘導体単独か、あるいは、この発明のピラン誘導体と適宜のホスト発光剤とを単層若しくは２層に分離して厚さ１０乃至１，０００ｎｍ、望ましくは、１０乃至２００ｎｍに製膜することによって形成される。この発明のピラン誘導体は単独で用いても高い発光効率を発揮するけれども、ホスト発光剤に適量ドープすると、濃度消光が抑えられ、より高い発光効率が達成される。ホスト発光剤にドープするこの発明のピラン誘導体の量としては、ホスト発光剤の種類にもよるけれども、通常、０．１乃至３０重量％、望ましくは、１乃至１０重量％とする。この発明のピラン誘導体と組合せて用いるホスト発光剤としては、例えば、下記の一般式８乃至一般式１３で表される化合物が挙げられる。
【０１０３】
【化８３】
0004652516.tif 000070
【０１０４】
【化８４】
0004652516.tif 000071
【０１０５】
【化８５】
0004652516.tif 000072
【０１０６】
【化８６】
0004652516.tif 000073
【０１０７】
【化８７】
0004652516.tif 000074
【０１０８】
【化８８】
0004652516.tif 000075
【０１０９】
一般式８において、Ｒ12乃至Ｒ14は、それぞれ独立に、芳香族炭化水素基又は芳香族複素環基を表し、それらの芳香族炭化水素基及び芳香族複素環基は置換基を有していても、互いに結合し合って環状構造を形成していてもよい。
【０１１０】
一般式９において、Ｒ15乃至Ｒ18は、それぞれ独立に、芳香族炭化水素基又は芳香族複素環基を表し、それらの芳香族炭化水素基及び芳香族複素環基は置換基を有していても、互いに結合し合って環状構造を形成していてもよい。なお、Ｙはアリーレン基を表し、そのアリーレン基は置換基を有していてもよい。
【０１１１】
一般式１０において、Ｒ19乃至Ｒ24は、それぞれ独立に、水素原子か、あるいは、ヒドロキシ基、ニトロ基、シアノ基、カルボキシ基、アミノ基、アルキル基、アルケニル基、シクロアルキル基、アルコキシ基、芳香族炭化水素基、芳香族複素環基、アラルキル基、アリールオキシ基及びアルコキシカルボニル基から選ばれる置換基を表し、それらのアミノ基、アルキル基、アルケニル基、シクロアルキル基、アルコキシ基、芳香族炭化水素基、芳香族複素環基、アラルキル基、アリールオキシ基及びアルコキシカルボニル基は置換基を有していてもよい。また、Ｌ1はアルキル基、アルケニル基、シクロアルキル基、芳香族炭化水素基、芳香族複素環基又はアラルキル基を表し、それらのアルキル基、アルケニル基、シクロアルキル基、芳香族炭化水素基、芳香族複素環基及びアラルキル基は置換基を有していてもよい。ｍは０乃至２から選ばれる整数であり、また、ｎは１乃至３から選ばれる整数である。Ｍは（ｎ＋ｍ）価の金属イオンを表す。
【０１１２】
一般式１１において、Ｒ25乃至Ｒ36は、それぞれ独立に、水素原子か、あるいは、ハロゲン基、ヒドロキシ基、ニトロ基、シアノ基、カルボキシ基、アミノ基、アルキル基、アルケニル基、シクロアルキル基、アルコキシ基、芳香族炭化水素基、芳香族複素環基、アラルキル基、アリールオキシ基及びアルコキシカルボニル基から選ばれる置換基を表し、それらのアミノ基、アルキル基、アルケニル基、シクロアルキル基、アルコキシ基、芳香族炭化水素基、芳香族複素環基、アラルキル基、アリールオキシ基及びアルコキシカルボニル基は置換基を有していても、隣接する基同士が結合し合って環状構造を形成していてもよい。また、Ｌ2はアルキレン基、アルケニレン基又はシクロアルキレン基か、あるいは、２価の芳香族炭化水素基又は芳香族複素環基を表し、それらのアルキレン基、アルケニレン基、シクロアルキレン基、芳香族炭化水素基及び芳香族複素環基は置換基を有していてもよい。ｌは０又は１から選ばれる整数であり、また、ｓは１又は２から選ばれる整数である。Ｍは（ｓ＋１）価の金属イオンを表す。
【０１１３】
一般式１２において、Ｒ37乃至Ｒ40は、それぞれ独立に、シアノ基、アルキル基、アルケニル基、シクロアルキル基、アルコキシ基、芳香族炭化水素基、芳香族複素環基又はアリールオキシ基を表し、それらのアルキル基、アルケニル基、シクロアルキル基、アルコキシ基、芳香族炭化水素基、芳香族複素環基及びアリルーオキシ基は置換基を有していても、互いに結合し合って環状構造を形成していてもよい。Ｙはアリーレン基を表し、そのアリーレン基は置換基を有していてもよい。
【０１１４】
一般式１３において、Ｒ41乃至Ｒ46は、それぞれ独立に、芳香族炭化水素基又は芳香族複素環基を表し、それらの芳香族炭化水素基及び芳香族複素環基は置換基を１又は複数有していても、置換基同士が互いに結合し合って環状構造を形成していてもよい。Ｚは３価の芳香族炭化水素基又は芳香族複素環基を表し、それらの芳香族炭化水素基及び芳香族複素環基は置換基を１又は複数有していてもよい。
【０１１５】
一般式８乃至一般式１３における置換基について説明すると、ハロゲン基としては、フルオロ基、クロル基、ブロモ基、ヨード基などが挙げられる。置換若しくは無置換のアミノ基としては、−ＮＸ1Ｘ2で表され、Ｘ1、Ｘ2として、それぞれ独立に、水素原子、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、４−スチリルフェニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４´−メチルビフェニルイル基、4''−ｔ−ブチル−ｐ−ターフェニル−４−イル基、２−ピロリル基、３−ピロリル基、ピラジニル基、２−ピリジニル基、３−ピリジニル基、４−ピリジニル基、２−インドリル基、３−インドリル基、４−インドリル基、５−インドリル基、６−インドリル基、７−インドリル基、１−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１−フェノキサジニル基、２−フェノキサジニル基、３−フェノキサジニル基、４−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基などが挙げられる。
【０１１６】
置換若しくは無置換のアルキル基としては、直鎖状若しくは分岐を有するアルキル基であって、置換基を１又は複数有することある、例えば、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基などが挙げられる。
【０１１７】
置換若しくは無置換のアルケニル基としては、直鎖状若しくは分岐を有するアルケニル基であって、置換基を１又は複数有することある、例えば、ビニル基、アリル基、１−ブテニル基、２−ブテニル基、３−ブテニル基、１，３−ブタンジエニル基、１−メチルビニル基、スチリル基、２，２−ジフェニルビニル基、１，２−ジフェニルビニル基、１−メチルアリル基、１，１−ジメチルアリル基、２−メチルアリル基、１−フェニルアリル基、２−フェニルアリル基、３−フェニルアリル基、３，３−ジフェニルアリル基、１，２−ジメチルアリル基、１−フェニル−１−ブテニル基、３−フェニル−１−ブテニル基などが挙げられる。
【０１１８】
置換若しくは無置換のシクロアルキル基としては、分岐を有することあるシクロアルキル基であって、置換基を１又は複数有することある、例えば、シクロプロピル基、シクロブチル基、シクロペンチル基、シクロヘキシル基、４−メチルシクロヘキシル基などが挙げられる。
【０１１９】
置換若しくは無置換のアルコキシ基としては、−ＯＹで表される基であって、Ｙとして、例えば、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基などを有するものが挙げられる。
【０１２０】
置換若しくは無置換の芳香族炭化水素基の例としては、芳香族炭化水素の１価基又は多価基であって、置換基を１又は複数有することある、例えば、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４´−メチルビフェニルイル基、4''−ｔ−ブチル−ｐ−ターフェニル−４−イル基などが挙げられる。
【０１２１】
置換若しくは無置換の芳香族複素環基としては、窒素原子、酸素原子、硫黄原子、セレン原子などのヘテロ原子を１又は複数含んでなる単環式若しくは多環式複素環化合物の１価基又は多価基であって、置換基を１又は複数有することある、例えば、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基などが挙げられる。
【０１２２】
置換若しくは無置換のアラルキル基としては、例えば、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基などが挙げられる。
【０１２３】
置換若しくは無置換のアリールオキシ基としては、−ＯＺで表され、Ｚとして、例えば、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４´−メチルビフェニルイル基、4''−ｔ−ブチル−ｐ−ターフェニル−４−イル基、２−ピロリル基、３−ピロリル基、ピラジニル基、２−ピリジニル基、３−ピリジニル基、４−ピリジニル基、２−インドリル基、３−インドリル基、４−インドリル基、５−インドリル基、６−インドリル基、７−インドリル基、１−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−���ェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１−フェノキサジニル基、２−フェノキサジニル基、３−フェノキサジニル基、４−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基などを有するものが挙げられる。
【０１２４】
置換若しくは無置換のアルコキシカルボニル基としては、−ＣＯＯＹで表され、Ｙとして、例えば、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基などを有するものが挙げられる。
【０１２５】
置換若しくは無置換のアリーレン基としては、例えば、置換若しくは無置換のベンゼン、ナフタレン、アントラセン、フェナントレン、ナフタセン、ピレン、ビフェニル、ターフェニルなどの芳香族炭化水素や縮合多環式炭化水素、さらには、置換若しくは無置換のカルバゾール、ピロール、チオフェン、フラン、イミダゾール、ピラゾール、イソチアゾール、イソオキサゾール、ピリジン、ピラジン、ピリミジン、ピリダジン、フラザン、チアンスレン、イソベンゾフラン、フェノキサジン、インドリジン、インドール、イソインドール、１Ｈ−インダゾール、プリン、キノリン、イソキノリン、フタラジン、ナフチリジン、キノキサリン、キナゾリン、シンノリン、プテリジン、カルバゾール、β−カルバゾリン、フェナンスリジン、アクリジン、ペリミジン、フェナントロリン、フェナジン、フェノチアジン、フェノキサジンなどの複素環化合物又は縮合複素環化合物の２価基が挙げられる。
【０１２６】
３価の置換若しくは無置換の芳香族炭化水素基としては、置換若しくは無置換のベンゼン、ナフタレン、アントラセン、フェナントレン、ナフタセン、ピレン、ビフェニル、ターフェニルなどの芳香族炭化水素又は縮合多環式炭化水素の３価基が挙げられる。３価の置換若しくは無置換の芳香族複素環基としては、置換若しくは無置換のカルバゾール、ピロール、チオフェン、フラン、イミダゾール、ピラゾール、イソチアゾール、イソオキサゾール、ピリジン、ピラジン、ピリミジン、ピリダジン、フラザン、チアンスレン、イソベンゾフラン、フェノキサジン、インドリジン、インドール、イソインドール、１Ｈ−インダゾール、プリン、キノリン、イソキノリン、フタラジン、ナフチリジン、キノキサリン、キナゾリン、シンノリン、プテリジン、カルバゾール、β−カルバゾリン、フェナンスリジン、アクリジン、ペリミジン、フェナントロリン、フェナジン、フェノチアジン、フェノキサジンなどの複素環化合物又は縮合複素環化合物の３価基が挙げられる。
【０１２７】
置換若しくは無置換のアルキレン基としては、置換若しくは無置換のアルキレン基であって、置換基を１又は複数有することある、例えば、メタン、エタン、プロパン、ｎ−ブタン、２−メチルプロパン、ｎ−ペンタン、２−メチルブタン、２，２−ジメチルプロパン、ｎ−ヘキサン、２−メチル−ｎ−ペンタン、３−メチル−ｎ−ペンタン、２，２−ジメチルブタン、２，３−ジメチルブタンなどのアルカンの２価基が挙げられる。置換若しくは無置換のアルケニレン基としては、置換若しくは無置換のアルケニレン基であって、置換基を１又は複数有する、例えば、エチレン、プロピレン、１−ブテン、２−ブテン、１，３−ブタジエン等のアルケンの２価基が挙げられる。置換若しくは無置換のシクロアルキレン基としては、置換若しくは無置換のシクロアルキレン基であって、置換基を１又は複数有する、例えば、シクロプロパン、シクロブタン、シクロペンタン、シクロヘキサンなどのシクロアルカンの２価基が挙げられる。
【０１２８】
これらの多価基が有する置換基としては、前述したハロゲン基、ヒドロキシ基、置換若しくは無置換のアミノ基、ニトロ基、シアノ基、置換若しくは無置換のアルキル基、置換若しくは無置換のアルケニル基、置換若しくは無置換のシクロアルキル基、置換若しくは無置換のアルコキシ基、置換若しくは無置換の芳香族炭化水素基、置換若しくは無置換の芳香族複素環基、置換若しくは無置換のアラルキル基、置換若しくは無置換のアリールオキシ基、置換若しくは無置換のアルコキシカルボニル基、カルボキシ基などが挙げられる。また、環状構造を形成する２価基の例としては、例えば、テトラメチレン基、ペンタメチレン基、ヘキサメチレン基、ジフェニルメタン−２，２´−ジイル基、ジフェニルエタン−３，３´−ジイル基、ジフェニルプロパン−４，４´−ジイル基、１，３−ブタジエニル−１，４−エン基などが挙げられる。さらに、オキシム金属錯体を形成する金属としては、例えば、アルミニウム、ベリリウム、ビスマス、カドミウム、セリウム、コバルト、銅、鉄、ガリウム、ゲルマニウム、水銀、インジウム、ランタン、マグネシウム、モリブデン、ニオブ、アンチモン、スカンジウム、スズ、タンタル、トリウム、チタニウム、ウラン、タングステン、ジルコニウム、バナジウム、亜鉛などが挙げられる。ちなみに、個々のホスト発光剤としては、例えば、化学式６２乃至化学式９２で表されるものが挙げられる。
【０１２９】
【化８９】
0004652516.tif 000076
【０１３０】
【化９０】
0004652516.tif 000077
【０１３１】
【化９１】
0004652516.tif 000078
【０１３２】
【化９２】
0004652516.tif 000079
【０１３３】
【化９３】
0004652516.tif 000080
【０１３４】
【化９４】
0004652516.tif 000081
【０１３５】
【化９５】
0004652516.tif 000082
【０１３６】
【化９６】
0004652516.tif 000083
【０１３７】
【化９７】
0004652516.tif 000084
【０１３８】
【化９８】
0004652516.tif 000085
【０１３９】
【化９９】
0004652516.tif 000086
【０１４０】
【化１００】
0004652516.tif 000087
【０１４１】
【化１０１】
0004652516.tif 000088
【０１４２】
【化１０２】
0004652516.tif 000089
【０１４３】
【化１０３】
0004652516.tif 000090
【０１４４】
【化１０４】
0004652516.tif 000091
【０１４５】
【化１０５】
0004652516.tif 000092
【０１４６】
【化１０６】
0004652516.tif 000093
【０１４７】
【化１０７】
0004652516.tif 000094
【０１４８】
【化１０８】
0004652516.tif 000095
【０１４９】
【化１０９】
0004652516.tif 000096
【０１５０】
【化１１０】
0004652516.tif 000097
【０１５１】
【化１１１】
0004652516.tif 000098
【０１５２】
【化１１２】
0004652516.tif 000099
【０１５３】
【化１１３】
0004652516.tif 000100
【０１５４】
【化１１４】
0004652516.tif 000101
【０１５５】
【化１１５】
0004652516.tif 000102
【０１５６】
【化１１６】
0004652516.tif 000103
【０１５７】
【化１１７】
0004652516.tif 000104
【０１５８】
【化１１８】
0004652516.tif 000105
【０１５９】
【化１１９】
0004652516.tif 000106
【０１６０】
さて、５は電子注入／輸送層であり、通常、陽極２におけると同様の方法により、発光層４に密着させて、電子親和力の大きい有機化合物であって、赤色域の光を吸収しない、例えば、発光層４におけると同様の化合物か、あるいは、ベンゾキノン、アントラキノン、フルオレノンなどの環状ケトン又はその誘導体、シラザン誘導体、さらには、アニリン、チオフェン、ピロールなどを反復単位とする電導性オリゴマー又はポリマーの１又は複数を厚さ１０乃至５００ｎｍに製膜することによって形成される。複数の電子注入／輸送層用材を用いる場合には、その複数の電子注入／輸送層用材を均一に混合して１層に形成しても、混合することなく、電子注入／輸送層用材ごとに隣接する複数の層に形成してもよい。個々の電子注入／輸送層用材としては、例えば、化学式７６、化学式７８、化学式８０、化学式８１及び化学式９３乃至化学式９６で表されるものが挙げられる。
【０１６１】
【化１２０】
0004652516.tif 000107
【０１６２】
【化１２１】
0004652516.tif 000108
【０１６３】
【化１２２】
0004652516.tif 000109
【０１６４】
【化１２３】
0004652516.tif 000110
【０１６５】
【化１２４】
0004652516.tif 000111
【０１６６】
【化１２５】
0004652516.tif 000112
【０１６７】
【化１２６】
0004652516.tif 000113
【０１６８】
【化１２７】
0004652516.tif 000114
【０１６９】
６は陰極であり、通常、電子注入／輸送層５に密着させて、電子注入／輸送層５において用いられる化合物よりも仕事関数の低い（通常、６ｅＶ以下）、例えば、リチウム、マグネシウム、カルシウム、ナトリウム、リチウム、銀、銅、アルミニウム、インジウム、スカンジウムなどの金属若しくは金属酸化物又は電導性化合物を単独又は組合せて蒸着することによって形成する。陰極６の厚みについては特に制限がなく、電導性、製造コスト、素子自体の厚み、光透過率などを勘案しながら、通常、抵抗率が１ｋΩ／□以下になるように、１０ｎｍ以上、望ましくは、５０乃至５００ｎｍに設定される。なお、陰極３と、有機化合物を含有する電子注入／輸送層５との間に、密着性を高めるために、必要に応じて、例えば、芳香族ジアミン化合物、キナクリドン化合物、ナフタセン化合物、有機シリコン化合物、有機燐化合物などを含んでなる界面層を設けてもよい。
【０１７０】
このように、この発明の有機ＥＬ素子は、基板１上に、陽極２、陰極６、発光層４、さらに、必要に応じて、正孔注入／輸送層３及び電子注入／輸送層５をそれぞれ隣接する層と互いに密着させながら一体に形成することによって得ることができる。各層を形成するに当っては、有機化合物の酸化や分解、さらには、酸素や水分の吸着などを最少限に抑えるべく、高真空下、詳細には、１０-5Ｔｏｒｒ以下で一貫作業するのが望ましい。また、発光層を形成するにあたっては、あらかじめ、ホスト発光剤とこの発明のピラン誘導体を所定の割合で混合しておくか、あるいは、真空蒸着における両者の加熱速度を互いに独立して制御することによって、発光層に蒸着させる両者の配合比を調節する。斯くして構築した有機ＥＬ素子は、使用環境における劣化を最少限に抑えるべく、素子の一部又は全体を、例えば、不活性ガス雰囲気下で封止ガラスや金属キャップにより封止するか、あるいは、紫外線硬化樹脂などによる保護層で覆うのが望ましい。
【０１７１】
この発明による有機ＥＬ素子の使用方法について説明すると、この発明の有機ＥＬ素子は、用途に応じて、比較的高電圧のパルス電圧を間欠的に印加するか、あるいは、比較的定電圧の非パルス性電圧（通常、３乃至５０Ｖ）を連続的に印加して駆動する。この発明の有機ＥＬ素子は、陽極の電位が陰極の電位より高いときにのみ発光する。したがって、この発明の有機ＥＬ素子に印加する電圧は直流であっても交流であってもよく、印加する電圧の波形、周期も適宜のものとすればよい。交流を印加すると、この発明の有機ＥＬ素子は、原理上、印加する交流の波形及び周期に応じて輝度が増減したり点滅を繰返す。図２に示す有機ＥＬ素子の場合、陽極２と陰極６との間に電圧を印加すると、陽極２から注入された正孔が正孔注入／輸送層３を経て発光層４に、また、陰極６から注入された電子が電子注入／輸送層５を経て発光層４にそれぞれ到達する。その結果、発光層４において、正孔と電子の再結合が生じ、それにより生じた励起状態のピラン誘導体から目的とする赤色光が陽極２及び基板１を透過して放出されることとなる。この発明の有機ＥＬ素子は、組合せて用いるホスト発光剤とピラン誘導体の種類にもよるけれども、通常、波長６００乃至６７０ｎｍ、望ましくは、６２０乃至６６０ｎｍの赤色域に発光極大を有する。また、その発光は、ｘｙ色度図上において、通常、ｘが０．５０乃至０．７２の範囲に、また、ｙが０．２０乃至０．３６の範囲にある。
【０１７２】
この発明の有機ＥＬ素子は、赤色域における発光の色純度が良いうえに、発光効率及び耐久性に優れているので、発光体や、情報を視覚的に表示する情報表示機器において多種多様の用途を有する。この発明の有機ＥＬ素子を光源とする発光体は、消費電力が小さいうえに、軽量な平板状に構成することができるので、一般照明に加えて、例えば、液晶素子、複写装置、印字装置、電子写真装置、コンピューター及びその応用機器、工業制御器、電子計測機器、分析機器、計器一般、通信機器、医療用電子計測器、自動車、船舶、航空機、宇宙船などに搭載する機器、航空機の管制機器、インテリア、看板、標識などの省エネルギーにして省スペースな光源として有用である。この発明の有機ＥＬ素子を、例えば、コンピューター、テレビジョン、ビデオ、ゲーム、時計、電話機、カーナビゲーション、オシロスコープ、レーダー、ソナーなどの情報表示機器に用いる場合には、単独又は緑色域若しくは青色域で発光する有機ＥＬ素子と組合せつつ、必要に応じて、汎用の単純マトリックス方式やアクティブマトリックス方式を適用して駆動する。
【０１７３】
この発明のピラン誘導体を色素レーザーに用いるには、公知の色素系レーザー作用物質の場合と同様にして精製し、適宜溶剤に溶解し、必要に応じて、溶液のｐＨを適宜レベルに調製した後、レーザー発振装置における色素セル内に封入する。この発明のピラン誘導体は、公知のピラン化合物と比較して、可視領域において極めて広い波長域で増幅利得が得られるばかりか、耐光性が大きく、長期間用いても劣化し難い特徴がある。
【０１７４】
以下、この発明の実施の形態につき、実施例に基づき説明する。
【０１７５】
【実施例１】
〈ピラン誘導体〉
４−ジシアノメチレン−２−メチル−４Ｈ−ピラン骨格を有する化学式９７で表される化合物１．０ｇ及び３−ホルミルクマリン骨格を有する化学式９８で表される化合物１．０ｇをＮ，Ｎ−ジメチルホルムアミド５ｍｌに溶解し、ピペリジン０．５ｍｌを加え、２時間加熱還流した後、反応物を室温まで冷却し、析出した結晶を濾取した。この結晶をＮ，Ｎ−ジメチルホルムアミドにより再結晶したところ、化学式２で表されるピラン誘導体の黒色結晶が０．７ｇ得られた。
【０１７６】
【化１２８】
0004652516.tif 000115
【０１７７】
【化１２９】
0004652516.tif 000116
【０１７８】
常法にしたがって測定したところ、本例のピラン誘導体の融点は２８８乃至２９０℃であり、また、塩化メチレンに溶解して測定すると、波長４９１ｎｍ及び６２６ｎｍにそれぞれ吸収極大及び蛍光極大を示した。また、重クロロホルム中で1Ｈ−核磁気共鳴スペクトル（以下、「1Ｈ−ＮＭＲ」と略記する。）を測定したところ、化学シフトδ（ｐｐｍ、ＴＭＳ）が１．２４（６Ｈ、ｔ）、３．０６（６Ｈ、ｓ）、３．４５（４Ｈ、ｑ）及び６．３乃至７．７（１４Ｈ、ｍ）の位置にそれぞれピークが観察された。
【０１７９】
【実施例２】
〈ピラン誘導体〉
４−ジシアノメチレン−２−メチル−４Ｈ−ピラン骨格を有する化学式９７で表される化合物１．２ｇ及び３−ホルミルクマリン骨格を有する化学式９９で表される化合物２．０ｇをＮ，Ｎ−ジメチルホルムアミド５ｍｌに溶解し、ピペリジン０．５ｍｌを加え、２時間加熱還流した後、反応物を室温まで冷却し、析出した結晶を濾取した。この結晶をＮ，Ｎ−ジメチルホルムアミドにより再結晶したところ、化学式５で表されるピラン誘導体の黒色結晶が０．８ｇ得られた。
【０１８０】
【化１３０】
0004652516.tif 000117
【０１８１】
常法にしたがって測定したところ、本例のピラン誘導体の融点は２８０乃至２８２℃であり、また、塩化メチレンに溶解して測定すると、波長５０３ｎｍ及び６５６ｎｍにそれぞれ吸収極大及び蛍光極大を示した。また、重クロロホルム中で1Ｈ−ＮＭＲ測定したところ、化学シフトδ（ｐｐｍ、ＴＭＳ）が１．３２（６Ｈ、ｓ）、１．５７（６Ｈ、ｓ）、１．８０（４Ｈ、ｍ）、３．０６（６Ｈ、ｓ）、３．３４（４Ｈ、ｍ）及び６．４乃至７．７（１２Ｈ、ｍ）の位置にそれぞれピークが観察された。
【０１８２】
【実施例３】
〈ピラン誘導体〉
４−ジシアノメチレン−２−メチル−４Ｈ−ピラン骨格を有する化学式１００で表される化合物０．８ｇ及び３−ホルミルクマリン骨格を有する化学式９９で表される化合物１．１ｇをＮ，Ｎ−ジメチルホルムアミド５ｍｌに溶解し、ピペリジン０．５ｍｌを加え、２時間加熱還流した後、反応物を室温まで冷却し、析出した結晶を濾取した。この結晶をＮ，Ｎ−ジメチルホルムアミドにより再結晶したところ、化学式１７で表されるピラン誘導体の赤黒色結晶が０．４ｇ得られた。
【０１８３】
【化１３１】
0004652516.tif 000118
【０１８４】
常法にしたがって測定したところ、本例のピラン誘導体の融点は１９５乃至１９７℃であり、また、塩化メチレンに溶解して測定すると、波長５０９ｎｍ及び６６２ｎｍにそれぞれ吸収極大及び蛍光極大を示した。また、重クロロホルム中で1Ｈ−ＮＭＲ測定したところ、化学シフトδ（ｐｐｍ、ＴＭＳ）が０．９６（６Ｈ、ｔ）、１．３２（６Ｈ、ｓ）、１．５８（６Ｈ、ｓ）、１．８０（８Ｈ、ｍ）、２．９０（４Ｈ，ｍ）、３．４（４Ｈ、ｍ）及び６．３乃至７．７（１２Ｈ、ｍ）の位置にそれぞれピークが観察された。
【０１８５】
【実施例４】
〈ピラン誘導体〉
４−ジシアノメチレン−２−メチル−４Ｈ−ピラン骨格を有する化学式１０１で表される化合物０．８ｇ及び３−ホルミルクマリン骨格を有する化学式９８で表される化合物１．２ｇをＮ，Ｎ−ジメチルホルムアミド７ｍｌに溶解し、ピペリジン０．７ｍｌを加え、２時間加熱還流した後、反応物を室温まで冷却し、析出した結晶を濾取した。この結晶をＮ，Ｎ−ジメチルホルムアミドにより再結晶したところ、化学式３６で表されるピラン誘導体の黒色結晶が１．０ｇ得られた。
【０１８６】
【化１３２】
0004652516.tif 000119
【０１８７】
常法にしたがって測定したところ、本例のピラン誘導体の融点は３２９乃至３３１℃であり、また、塩化メチレンに溶解して測定すると、波長５００ｎｍ及び６１８ｎｍにそれぞれ吸収極大及び蛍光極大を示した。また、重クロロホルム中で1Ｈ−ＮＭＲ測定したところ、化学シフトδ（ｐｐｍ、ＴＭＳ）が１．２４（１２Ｈ、ｔ）、３．４５（８Ｈ、ｑ）及び６．５乃至７．７（１４Ｈ、ｍ）の位置にそれぞれピークが観察された。
【０１８８】
【実施例５】
〈ピラン誘導体〉
４−ジシアノメチレン−２−メチル−４Ｈ−ピラン骨格を有する化学式１０２で表される化合物１．０ｇ及び３−ホルミルクマリン骨格を有する化学式９９で表される化合物１．３ｇをＮ，Ｎ−ジメチルホルムアミド４ｍｌに溶解し、ピペリジン０．４ｍｌを加え、２時間加熱還流した後、室温まで冷却した。析出した結晶０．７ｇを濾取し、Ｎ，Ｎ−ジメチルホルムアミドを用いて再結晶したところ、化学式２４で表されるピラン誘導体の黒色結晶が０．５ｇ得られた。
【０１８９】
【化１３３】
0004652516.tif 000120
【０１９０】
常法にしたがって測定したところ、本例のピラン誘導体の融点は２６３乃至２６６℃であり、塩化メチレンに溶解して測定すると、波長５１９ｎｍ及び６７７ｎｍにそれぞれ吸収極大及び蛍光極大を示した。また、重クロロホルム中で1Ｈ−ＮＭＲ測定したところ、化学シフトδ（ｐｐｍ、ＴＭＳ）が１．３２（６Ｈ、ｓ）、１．５４（６Ｈ、ｓ）、１．７乃至２．０（８Ｈ、ｍ）、２．８（４Ｈ、ｍ）、３．３（８Ｈ、ｍ）及び６．５乃至７．７（１０Ｈ、ｍ）の位置にそれぞれピークが観察された。
【０１９１】
【実施例６】
〈ピラン誘導体〉
４−ジシアノメチレン−２−メチル−４Ｈ−ピラン骨格を有する化学式１０３で表される化合物０．６ｇ及び３−ホルミルクマリン骨格を有する化学式９９で表される化合物０．５ｇをＮ，Ｎ−ジメチルホルムアミド３ｍｌに溶解し、ピペリジン０．２ｍｌを加え、２時間加熱還流した後、室温まで冷却した。析出した結晶１．２ｇを濾取し、Ｎ，Ｎ−ジメチルホルムアミドを用いて再結晶したところ、化学式５３で表されるピラン誘導体の黒緑色結晶が１．０ｇ得られた。
【０１９２】
【化１３４】
0004652516.tif 000121
【０１９３】
常法にしたがって測定したところ、本例のピラン誘導体の融点は１７７乃至１８０℃であり、塩化メチレンに溶解して測定すると、波長５３４ｎｍ及び６７９ｎｍにそれぞれ吸収極大及び蛍光極大を示した。また、重クロロホルム中で1Ｈ−ＮＭＲ測定したところ、化学シフトδ（ｐｐｍ、ＴＭＳ）が０．６９（６Ｈ、ｔ）、１．３２（６Ｈ、ｓ）、１．６（１０Ｈ、ｍ）、１．７乃至１．８（４Ｈ、ｍ）、３．３乃至３．５（８Ｈ、ｍ）及び６．５乃至８．５（１６Ｈ、ｍ）の位置にそれぞれピークが観察された。
【０１９４】
【実施例７】
〈ピラン誘導体〉
４−ジシアノメチレン−２−メチル−４Ｈ−ピラン骨格を有する化学式１０４で表される化合物１．０ｇ及び３−ホルミルクマリン骨格を有する化学式９９で表される化合物０．９ｇをＮ，Ｎ−ジメチルホルムアミド５ｍｌに溶解し、ピペリジン０．３ｍｌを加え、１時間加熱還流した後、室温まで冷却した。析出した結晶１．６ｇを濾取し、Ｎ，Ｎ−ジメチルホルムアミドを用いて再結晶したところ、化学式５４で表されるピラン誘導体の緑黒色結晶が１．４ｇ得られた。
【０１９５】
【化１３５】
0004652516.tif 000122
【０１９６】
常法にしたがって測定したところ、本例のピラン誘導体の融点は２４９乃至２５２℃であり、塩化メチレンに溶解して測定すると、波長５３４ｎｍ及び７２５ｎｍにそれぞれ吸収極大及び蛍光極大を示した。また、重クロロホルム中で1Ｈ−ＮＭＲ測定したところ、化学シフトδ（ｐｐｍ、ＴＭＳ）が１．３２（６Ｈ、ｓ）、１．５４（６Ｈ、ｓ）、１．７乃至２．０（８Ｈ、ｍ）、２．８（４Ｈ、ｍ）、３．３（８Ｈ、ｍ）及び６．３乃至７．７（１４Ｈ、ｍ）の位置にそれぞれピークが観察された。
【０１９７】
実施例１乃至実施例７のピラン誘導体の物性を表１に纏めた。表１において、吸収極大の波長は、塩化メチレンに溶解して測定したものであり、また、蛍光スペクトルは、塩化メチレン中、濃度１０-7Ｍで測定したものである。なお、対照には、化学式９７で表される公知のピラン化合物を用いた。
【０１９８】
【表１】
0004652516.tif 000123
【０１９９】
表１の結果に見られるように、この発明のピラン誘導体においては、対照のピラン化合物と比較して、吸収極大が明らかに長波長側にシフトし、アルゴンイオンレーザーやＹＡＧレーザーの第二高調波などの可視レーザーの発振波長により近いものとなっていた。すなわち、化学式２で表されるピラン誘導体の吸収極大波長はアルゴンイオンレーザーの発振波長（４８８ｎｍ）に、また、化学式５、化学式１７、化学式２４、化学式３６、化学式５３及び化学式５４で表されるピラン誘導体の吸収極大波長はＹＡＧレーザーの第二高調波の発振波長（５３２ｎｍ）にそれぞれ近接している。このことは、この発明のピラン誘導体が、可視光を用いて重合性化合物を重合させるための光増感剤として有用であることを物語っている。上記に示す条件下で蛍光測定したかぎりでは、化学式２で表されるピラン誘導体の蛍光は微弱であったが、表１におけるその余のピラン誘導体は顕著な発光能を有し、対照のピラン化合物と比較して、同等又は有意に強い蛍光が観察された。このことは、この発明のピラン誘導体が色素レーザーにおけるレーザー作用物質や、有機ＥＬ素子における発光剤として有用であることを物語っている。
【０２００】
なお、この発明のピラン誘導体は、構造によって原料、反応条件に若干の違いはあるものの、化学式１乃至化学式５５で表されるものも含めて、実施例１乃至実施例７に記載された方法か、あるいは、それらの方法に準じて容易に調製することができる。
【０２０１】
【実施例８】
〈光重合性組成物〉
常法にしたがって、エチルセロソルブ９００重量部に光重合性モノマーとしてペンタエリスリトールアクリレート１００重量部、バインダー樹脂としてアクリル酸−メタクリル酸共重合体１００重量部、そして、重合開始剤として３，３´，４，４´−テトラ（ｔ−ブチルパーオキシカルボニル）ベンゾフェノン８重量部をそれぞれ配合し、さらに、光増感剤として実施例１乃至実施例４の方法により得た化学式２、化学式５、化学式１７及び化学式３６で表されるピラン誘導体のいずれかを２重量部加えて４種類の光重合性組成物を得た。
【０２０２】
常法にしたがって、これらの組成物を表面処理した砂目立てアルミ板に均一に塗布して感光層を形成せしめた後、酸素による重合阻害を防止すべく、感光層の表面にポリビニルアルコール層を形成した。この感光層にグレーススケールを密着させて１５０Ｗキセノンランプを設置し、シャープカットオフフィルター（東芝硝子株式会社製、商品名『Ｙ４７』及び『Ｙ５２』）、干渉フィルター（東芝硝子株式会社製、商品名『ＫＬ４９』及び『ＫＬ５４』）及び熱線カットフィルター（ホーヤ株式会社製、商品名『ＨＡ３０』）を組合せて得た波長４８８ｎｍ（アルゴンイオンレーザーに相当）及び波長５３２ｎｍ（ＹＡＧレーザーの第二高調波に相当）の光を照射した。その後、常法にしたがって、アルカリ系現像液により現像した後、数１に示す数式にステップタブレットｎ段目における透過率Ｔn、露出時間ｔ及び露出強度Ｉ0をそれぞれ代入し、光硬化したステップの段数から感度を計算した。併行して、この発明のピラン誘導体に代えて化学式１０４で表される公知のピラン化合物を用いる系を設け、これらを上記と同様に処置して対照とした。結果を表２に示す。
【０２０３】
【数１】
0004652516.tif 000124
【０２０４】
【表２】
0004652516.tif 000125
【０２０５】
表２の結果にみられるように、化学式２、化学式５、化学式１７及び化学式３６で表されるこの発明のピラン誘導体は、波長４８８ｎｍ及び５３２ｎｍで測定すると、いずれの波長においても、化学式９７で表される公知のピラン化合物を上回る感度を発揮した。とりわけ、化学式２及び化学式５で表されるこの発明のピラン誘導体は波長４８８ｎｍにおいて、また、化学式２及び化学式１７で表されるこの発明のピラン誘導体は波長５３２ｎｍにおいて、それぞれ、化学式９７で表される公知のピラン化合物の２倍以上の感度を発揮した。このことは、この発明のピラン誘導体が、光化学的重合において、重合性化合物及び重合開始剤の増感に有用であることを物語っている。
【０２０６】
【実施例９】
〈高純度ピラン誘導体〉
実施例１乃至実施例７の方法により得たこの発明のピラン誘導体を常法により昇華精製し、化学式２、化学式５、化学式１７、化学式２４、化学式３６、化学式５３及び化学式５４で表されるさらに高純度のピラン誘導体を７種類得た。
【０２０７】
本例のピラン誘導体は、色素レーザーにおけるレーザー作用物質や、有機ＥＬ素子における発光剤として極めて有用である。
【０２０８】
【実施例１０】
〈有機ＥＬ素子〉
発光剤として化学式２で表されるこの発明のピラン誘導体を用い、図２に示すがごとき、陽極２、正孔注入／輸送層３、発光層４、電子注入／輸送層５及び陰極６がこの順序で積層してなる有機ＥＬ素子を作製した。すなわち、スパッタリングにより、ガラス基板１上にＩＴＯをシート抵抗が２０Ω／□になるように製膜して陽極２とした。この陽極２上に化学式５７で表されるＮ，Ｎ´−ジフェニル−Ｎ，Ｎ´−ビス（３−メチルフェニル）−［１，１´−ビフェニル］−４，４´−ジアミンを厚さ４０ｎｍになるまで真空蒸着することによって陽極２に密着する正孔注入／輸送層３を形成した後、化学式７６及び化学式２で表される化合物を４９：１の重量比で厚さ５０ｎｍになるまで共蒸着することによって正孔注入／輸送層３に密着する発光層４を形成した。さらに、その発光層４上に化学式７６で表される化合物を厚さ２０ｎｍになるまで真空蒸着することによって発光層４に密着する電子注入／輸送層５を形成した。その後、電子注入／輸送層５上にマグネシウム及び銀を１０：１の蒸着速度で厚さ１５０ｎｍになるまで共蒸着することによって電子注入／輸送層５に密着する陰極を形成した。斯くして得られた有機ＥＬ素子の陽極２及び陰極６間に直流８Ｖを印加したところ、波長６１０ｎｍ付近に発光極大を有する発光強度４９２ｃｄ／ｍ2の赤色発光が得られた。
【０２０９】
【実施例１１】
〈有機ＥＬ素子〉
実施例１０において、発光層４を形成するに当って、化学式２で表されるピラン誘導体に代えて化学式５で表されるピラン誘導体を用いた以外は実施例１０におけると同様にして有機ＥＬ素子を作製した。斯くして得られた有機ＥＬ素子の陽極及び陰極間に直流８Ｖを印加したところ、波長６２０ｎｍ付近に発光極大を有する発光強度７１９ｃｄ／ｍ2の赤色発光が得られた。
【０２１０】
【実施例１２】
〈有機ＥＬ素子〉
実施例１０において、発光層４を形成するに当って、化学式２で表されるピラン誘導体に代えて化学式２６で表されるピラン誘導体を用いた以外は実施例１０におけると同様にして有機ＥＬ素子を作製した。斯くして得られた有機ＥＬ素子の陽極及び陰極間に直流８Ｖを印加したところ、波長６２３ｎｍ付近に発光極大を有する発光強度８４８ｃｄ／ｍ2の赤色発光が得られた。
【０２１１】
【実施例１３】
〈有機ＥＬ素子〉
実施例１０において、発光層４を形成するに当って、化学式２で表されるピラン誘導体に代えて化学式３６で表されるピラン誘導体を用いた以外は実施例１０におけると同様にして有機ＥＬ素子を作製した。斯くして得られた有機ＥＬ素子の陽極及び陰極間に直流８Ｖを印加したところ、発光強度８８５ｃｄ／ｍ2の赤色発光が得られた。
【０２１２】
【実施例１４】
〈有機ＥＬ素子〉
実施例１０において、発光層４を形成するに当って、化学式２で表されるピラン誘導体に代えて化学式５５で表されるピラン誘導体を用いた以外は実施例１０におけると同様にして有機ＥＬ素子を作製した。斯くして得られた有機ＥＬ素子の陽極及び陰極間に直流８Ｖを印加したところ、発光強度１，０１０ｃｄ／ｍ2の赤色発光が得られた。
【０２１３】
【実施例１５】
〈有機ＥＬ素子〉
実施例１０において、発光層４を形成するに当って、化学式２で表されるピラン誘導体に代えて化学式８で表されるピラン誘導体を用いた以外は実施例１０におけると同様にして有機ＥＬ素子を作製した。斯くして得られた有機ＥＬ素子の陽極及び陰極間に直流８Ｖを印加したところ、発光強度６２２ｃｄ／ｍ2の赤色発光が得られた。
【０２１４】
【実施例１６】
〈有機ＥＬ素子〉
実施例１０において、発光層４を形成するに当って、化学式５８で表される化合物と化学式３６で表されるピラン誘導体の共蒸着膜を用い、後者の濃度を５重量％にした以外は実施例１０におけると同様にして有機ＥＬ素子を作製した。斯くして得られた有機ＥＬ素子の陽極及び陰極間に直流８Ｖを印加したところ、発光強度８６７ｃｄ／ｍ2の赤色発光が得られた。
【０２１５】
【実施例１７】
〈有機ＥＬ素子〉
実施例１０において、発光層４を形成するに当って、化学式８２で表される化合物と化学式５５で表されるピラン誘導体の共蒸着膜を用い、後者の濃度を２重量％にした以外は実施例１０におけると同様にして有機ＥＬ素子を作製した。斯くして得られた有機ＥＬ素子の陽極及び陰極間に直流８Ｖを印加したところ、発光強度１，２１８ｃｄ／ｍ2の赤色発光が得られた。
【０２１６】
【実施例１８】
〈有機ＥＬ素子〉
実施例１０において、発光層４を形成するに当って、化学式８７で表される化合物と化学式２６で表されるピラン誘導体の共蒸着膜を用い、後者の濃度を２重量％にした以外は実施例１０におけると同様にして有機ＥＬ素子を作製した。斯くして得られた有機ＥＬ素子の陽極及び陰極間に直流８Ｖを印加したところ、発光強度３９８ｃｄ／ｍ2の赤色発光が得られた。
【０２１７】
【実施例１９】
〈有機ＥＬ素子〉
実施例１０において、発光層４を形成するに当って、化学式９０で表される化合物と化学式５５で表されるピラン誘導体の共蒸着膜を用い、後者の濃度を０．５重量％とした以外は実施例１０におけると同様にして有機ＥＬ素子を作製した。斯くして得られた有機ＥＬ素子の陽極及び陰極間に直流８Ｖを印加したところ、発光強度９７５ｃｄ／ｍ2の赤色発光が得られた。
【０２１８】
【実施例２０】
〈有機ＥＬ素子〉
発光剤として化学式２で表されるこの発明のピラン誘導体を用い、図２に示すがごとき、陽極２、正孔注入／輸送層３、発光層４、電子注入／輸送層５及び陰極６がこの順序で積層してなる有機ＥＬ素子を作製した。すなわち、スパッタリングにより、ガラス基板１上にＩＴＯをシート抵抗が２０Ω／□になるように製膜して陽極２とした。この陽極２上に化学式５８で表されるＮ，Ｎ´−ジフェニル−Ｎ，Ｎ´−ビス（１−ナフチル）−［１，１´−ビフェニル］−４，４´−ジアミンを厚さ４０ｎｍになるまで真空蒸着することによって陽極２に密着する正孔輸送層３を形成した後、化学式７３及び化学式２で表される化合物を９９：１の重量比で厚さ５０ｎｍになるまで共蒸着することによって正孔注入／輸送層３に密着する発光層４を形成した。さらに、その発光層４上に化学式９５で表される化合物を厚さ２０ｎｍになるまで真空蒸着することによって発光層４に密着する電子注入／輸送層５を形成した。その後、電子注入／輸送層５上にマグネシウム及び銀を１０：１の蒸着速度で厚さ１５０ｎｍになるまで共蒸着することによって電子注入／輸送層５に密着する陰極を形成した。斯くして得られた有機ＥＬ素子の陽極２及び陰極６間に直流８Ｖを印加したところ、発光強度４５１ｃｄ／ｍ2の赤色発光が得られた。
【０２１９】
【発明の効果】
以上説明したように、この発明は新規なピラン誘導体の創製と、その産業上有用な諸特性の発見に基づくものである。この発明のピラン誘導体は、可視領域に吸収極大を有し、可視光を実質的に吸収することから、光増感剤として極めて有用であり、例えば、重合開始剤の存在下又は非存在下において、光重合性化合物に太陽光、カーボンアーク、高圧水銀灯、キセノンランプ、メタルハライドランプ、蛍光ランプ、タングステンランプ、アルゴンイオンレーザー、クリプトンイオンレーザー、ヘリウム・カドミウムレーザー、ヘリウム・ネオンレーザー、ＹＡＧレーザーの第二高調波などの可視光を照射する光化学的重合をはじめとする多種多様の用途を有するものである。したがって、この発明のピラン誘導体は、可視光に対する光増感が不可欠の技術要素となる、例えば、レーザーファクシミリ、レーザープリンター、カラースキャナー、白黒スキャナー、写真植字、平板製版、グラビア製版、フレキソ製版、シルクスクリーン製版などにおける印刷用刷版、さらには、インキ、塗料、化学蒸着（ＣＶＤ）、感光性樹脂、感光性フィルム、感光性コーティング剤、光修復接着剤、印刷基板用レジスト、集積回路用レジスト、デジタルカラープルーフ、ホログラフィー、光ディスク用基板、歯科治療用充填剤、金属凸版、金属板罫引き、金属母型、カラーテレビジョン用シャドーマスクなどの印刷、出版、電子、情報記録、化学、金属、自動車、造船及び医療を含む諸種の分野において極めて有利に用いることができる。
【０２２０】
さらに、この発明のピラン誘導体は、可視領域、とりわけ、赤色域において顕著な発光能を発揮するので、有機ＥＬ素子におけるホスト発光剤や、他のホスト発光剤に微量ドープすることによってその発光効率や発光スペクトルを改善するためのゲスト発光剤、さらには、色素レーザーにおけるレーザー作用物質として極めて有用である。とりわけ、この発明のピラン誘導体を含んでなる有機ＥＬ素子は、可視領域、詳細には、赤色域において色純度の良い発光を高効率で与える。これは、この発明のピラン誘導体が分子内に１又は２個のアミノ基を有しており、これらのアミノ基がガラス状態におけるアモルファス性を良好に維持するとともに、諸材料の凝集を効果的に抑制するからであると推定される。
【０２２１】
斯くも顕著な作用効果を奏するこの発明は、斯界に貢献すること誠に多大な意義のある発明であると言える。
【図面の簡単な説明】
【図１】この発明による有機ＥＬ素子の概略図である。
【図２】この発明による別の有機ＥＬ素子の概略図である。
【図３】この発明によるさらに別の有機ＥＬ素子の概略図である。
【図４】この発明によるさらに別の有機ＥＬ素子の概略図である。
【符合の説明】
１        基板
２        陽極
３        正孔注入／輸送層
４        発光層
５        電子注入／輸送層
６        陰極
【図１】
0004652516.tif 000135
【図２】
0004652516.tif 000136
【図３】
0004652516.tif 000137
【図４】
0004652516.tif 000138